【事件の表示】
　特願２００８−１９２７４５「光情報記録媒体」拒絶査定不服審判事件〔平成２２年　２月１２日出願公開、特開２０１０−　３００８２〕について、次のとおり審決する。
【結　論】
　本件審判の請求は、成り立たない。
【理　由】
１　手続の経緯　
　本願は、平成２０年７月２５日の出願であって、平成２４年９月２６日付けで手続補正がなされ、同年１２月２５日付けで拒絶査定がなされ、これに対して、平成２５年３月２１日に拒絶査定不服審判が請求されると同時に手続補正がなされたものである。
　なお、請求人は、当審における平成２５年４月２６日付け審尋に対して同年６月２５日に回答書を提出し、同年７月８日の審判官による電話応対でのの問に対して同年７月１２日に電話にて回答している。
　
２　本願発明
　本願の請求項１に係る発明は、平成２５年３月２１日付けで補正された特許請求の範囲の請求項１に記載された事項によって特定されるものであるところ、平成２５年３月２１日付け手続補正後の明細書、特許請求の範囲及び図面の記載からみて、次のとおりのものであると認める。
　
「一方の面に螺旋状の案内溝を有する基板と、前記基板の一方の面上に形成された反射層と、前記反射層上に形成された記録層と、前記記録層上に直接形成された、酸化物、硫化物、窒化物またはそれらの混合物のいずれかの無機化合物からなる保護層と、前記保護層上に直接形成された光透過層と、を有する光情報記録媒体において、
　前記記録層は有機色素を含んでおり、前記有機色素は分解するときの熱量が−１〜８ｃａｌ／ｇであり、
　前記光透過層は硬化性樹脂からなり２５℃での弾性率が４０ＭＰａ以上である
ことを特徴とする光情報記録媒体。」（以下「本願発明」という。）
　
３　刊行物の記載事項
　原査定の拒絶の理由に引用された「本願の出願前に頒布された刊行物である特開２００８−１２８８４号公報（以下「引用例」という。）」には、図とともに以下の事項が記載されている（下線は審決で付した。以下同じ。）。
（１）「【技術分野】
【０００１】
　
本発明は
光記録層を有し
波長が
４０５ｎｍ前後
の青色レーザー光により高密度かつ高速で書き込みおよび再生が可能な光情報記録媒体の光記録層に使用できるモノ（アザ）メチン色素化合物を使用した光情報記録媒体
に関する
【背景技術】
【０００２】
　追記型光記録ディスクとしては、初めに開発されたＣＤ−Ｒや、その後に登場した大容量記録フォーマットであるＤＶＤ−Ｒ／＋Ｒを含め、
記録層として色素薄膜を有し、この色素が高パワーのレーザー光照射により分解することにともなってその光学物性が変化することにより記録が行われ
未記録部分においては再生用レーザーによる照射光と反射膜からの戻り光とが干渉した光の強度の照射光強度に対する割合（反射率）の大きい信号光が検出されるが、記録部分においては色素の分解により色素の屈折率が低下することにより反射率は小さくなり、その弱くなった反射光を記録信号として検出する
このような記録原理を一般的にＨｉｇｈ　ｔｏ　Ｌｏｗ型記録
は記録前は反射率が高く、記録後は低くなることにより信号を記録できることを指している
　これまで７８０ｎｍのレーザーによる記録・再生を行うＣＤ−Ｒや、６６０ｎｍのレーザーによる記録・再生を行うＤＶＤ−Ｒ／＋Ｒでは、上記の原理に基づいてＨｉｇｈ　ｔｏ　Ｌｏｗ型記録の追記型光記録ディスクが既に市場に多数出回っているが、
４０５ｎｍのレーザーで記録・再生を行う
Ｂｌｕｅ−ｒａｙ　Ｄｉｓｃ−Ｒ
では、Ｈｉｇｈ　ｔｏ　Ｌｏｗ型記録では未だに実用的に十分な商品レベルに達していない
適切な屈折率を有する色素薄膜が得られていないため
【０００３】
　図１に示すように、ＨＤ　ＤＶＤ−Ｒ（ＨＤ　ＤＶＤ追記型）１は、レーザー光を透過する層として、レーザー光に対する屈折率がたとえば１．５〜１．７程度の範囲内の透明度の高い材料で、耐衝撃性に優れた、たとえばポリカーボネート板、アクリル板、エポキシ板等の樹脂板や、ガラス板等の透光性の基板２と、この基板２上に形成した光記録層３（光吸収層）と、この光記録層３の上に形成した、熱伝導率および光反射性の高い金属膜であり、たとえば、金、銀、銅、アルミニウム、あるいはこれらを含む合金を、蒸着法、スパッタ法等の手段により形成した光反射層４と、この光反射層４の上に形成した、基板２と同様の耐衝撃性、接着性に優れた樹脂により形成する、たとえば、紫外線硬化樹脂をスピンコート法により塗布し、これに紫外線を照射して硬化させることにより形成した保護層５（接着層）と、を有する。なお、場合によっては、保護層５のさらに上層に所定厚さの、上記基板２と同様の材料により構成し、約１．２ｍｍの所定の厚さを確保したダミー基板６を積層し、規格で必要とされる所定の厚さに形成する。
　上記基板２にはスパイラル状にプリグルーブ７を形成してある。このプリグルーブ７の左右には、このプリグルーブ７以外の部分すなわちランド８が位置している。
　光記録層３は、基板２の上に形成した色素材料を含む光吸収性の物質（光吸収物質）からなる層で、レーザー光９を照射することにより、発熱、吸熱、溶融、昇華、変形または変性をともなう層である。この光記録層３はたとえば溶剤により溶解したアゾ系色素、シアニン系色素等を、スピンコート法等の手段により、基板２の表面に一様にコーティングすることによってこれを形成する。
  光記録層３に用いる材料は、任意の光記録材料を採用することができるが、光吸収性の有機色素が望ましい。
【０００４】
　図示するように、ＨＤ　ＤＶＤ−Ｒ　１に透光性の基板２（入射層）側からレーザー光９（記録光）を照射したときに、光記録層３がこのレーザー光９のエネルギーを吸収することにより発熱（あるいは吸熱）し、光記録層３の熱分解によって記録ピット１０が形成される。なお、１１、１２、１３、１４はそれぞれ隣接する層の層界である。
【０００５】
　また、
図２に示すように、Ｂｌｕｅ−ｒａｙ　Ｄｉｓｃ−Ｒ
２０は、厚さ１．１ｍｍの透光性の基板２と、この基板２上に形成した光反射層４と、この光反射層４の上に形成した光記録層３
と、この光記録層３の上に形成した保護層５と、この保護層５の上に形成した接着層２１と、接着層２１の上に形成した厚さ０．１ｍｍのカバー層２２と、を有する
接着層２１を設けず、保護層５の上にカバー層２２を設け、保護層５が接着層を兼用することも最近よく行われている
　
上記基板２にはスパイラル状にプリグルーブ７を形成してある
　なお光反射層４は、基板２と光吸収層３の間の層界が低反射率を満たす場合には、これを設ける必要はない。
【０００６】
　図示するように、
Ｂｌｕｅ−ｒａｙ　Ｄｉｓｃ−Ｒ　２０にレーザー光を透過する
透光性の
カバー層２２
側からレーザー光９
を照射したときに、光記録層３がこのレーザー光９のエネルギーを吸収することにより発熱（あるいは吸熱）し、光記録層３の熱分解によって記録ピット１０が形成される
【０００７】
　
こうした構成の
Ｂｌｕｅ−ｒａｙ　Ｄｉｓｃ−Ｒ　２０への高速記録では、従来の記録速度
のときより短い時間で所定の記録を行う
ため、記録パワーが高くなり、記録時に発生する光記録層３における
単位時間あたりの熱量が大きくなり、熱ひずみの問題が顕在化し
、記録ピット１０がばらつく原因となっている
高速記録に対応することができる高感度の色素材料が求められている
　ＣＤ−Ｒ、ＤＶＤ−Ｒに代表される従来の追記型の光情報記録媒体では、光記録層に使用される有機化合物の分解・変質による屈折率変化を生じることによる記録ピットの形成が重視され、光学定数、分解挙動の適切な材料の選択を行うことが重要であるが、その有機化合物では、４０５ｎｍのような青色レーザー波長に対する光学的性質（特に屈折率）が従来並の値しか示さない。そ有機化合物のレーザー光吸収帯を青色レーザー波長近傍に持たせるためには、メチン鎖を有するシアニン色素についていえば分子骨格を小さくする、あるいは共役系を短くする必要があるが、これでは吸収係数の低下、すなわち屈折率の低下を招き、再生したときに大きな変調度を得ることができないからである。
【０００８】
　
高感度の色素材料
は、
、ｎ（屈折率）が高く、ｋ（消衰係数）が低いことを必要とするが、このためには色素が高い吸光係数を有し、吸収スペクトルの半値幅が小さいことが必要である
  一般的には
吸収最大波長（λmax ）の短波長化に伴いε（モル吸光係数）が小さくなる
　
また、Ｈｉｇｈ　ｔｏ　Ｌｏｗ型とは逆の記録特性を有するＬｏｗ　ｔｏ　Ｈｉｇｈ型記録
高速記録においては色素分解に伴う発熱量が大きいことから、記録ピットが肥大化する
熱干渉により高品位の記録が行えず、分解に伴う発熱量が低くてすむ色素が待望されている
　このように、現在、従来より短波長側の３５０〜５００ｎｍ付近（たとえば４０５ｎｍ前後）の青色レーザー光を用いて記録および再生が可能な光情報記録媒体についても開発が行われているが、光記録層に使用する有機色素化合物について、レーザー光が短波長側になるほど、光記録層としてより薄い薄膜を形成し、かつ高屈折率を得られる必要があり、その高屈折率のためには、色素が高い吸光係数を有し、吸収スペクトルの半値幅が小さいことが必要である。
【０００９】
　光記録層３の
屈折率を上げるために、上述したように青色レーザー光に対して高いεをもつ材料は少ないため、色素の成膜時の分子の集合度合いである半値幅の制御が重要である
　吸収スペクトルの半値幅（半値幅（会合性）／ｃｍ-1）と屈折率（ｎ  ｍａｘ）との関係は図３に示され、
適切な半値幅を示す材料を用いることで、高屈折率を有する材料を確保することができる
　このような観点から、色素分子の会合状態、とくにＪ会合を利用することが検討されている。Ｊ会合は、色素分子が、エッジトゥエッジ（ｅｄｇｅ  ｔｏ  ｅｄｇｅ）で配列した状態にあり、このＪ会合が起こると、光吸収のスペクトルのピークが急峻化し、半値幅も小さくなるとともに、そのピークが長波長側にずれることが知られている。
【００１０】
　従来の、Ｊ会合体薄膜作成技術としては、ＬＢ法、Ｄｉｐ法、スピンコート法などがある。
　ＬＢ法（Ｌａｎｇｍｕｉｒ−Ｂｌｏｄｇｅｔｔ法：親水基と疎水基の両方を持つ分子を適当な溶媒に溶かして水面上に展開させると気−液界面に吸着されて、単分子膜を水面上に形成する。これに基板等をゆうくり浸漬させる等で均一な薄膜を形成させる方法。）は、精密かつ均一な薄膜の作成が可能であり、優れた光学特性を有する薄膜を得ることができる。しかしながら、成膜時に高度な制御が必要であることから、時間およびコストの面で欠点があるという問題がある。
　Ｄｉｐ法（色素溶液に基板を浸漬した後取り出して乾燥し、その表面に色素膜を形成する方法）は、容易に会合制御を行うことができる。しかしながら、均一な薄膜の形成が困難であるとともに、これを安定に保持することが困難であるという問題がある。
　スピンコート法（基板を回転させながら滴下した塗布液をその遠心力で展開する方法）は、薄膜作成は比較的容易である。しかしながら、単純なコート条件下では、分子が様々な状態で存在するために、会合制御が困難であるという問題がある。このスピンコート法は、その工程の簡便さおよび容易さの面で、他の手法よりも優れており、ＣＤ−ＲおよびＤＶＤ−Ｒなどの光情報記録媒体の製造工程に広く使われている手法である。
【００１１】
　スピンコート法ないし類似の薄膜作成法によりＪ会合体薄膜を作成しているものとして、以下のようなものがある。
　特許文献１（特開２００１−１９９９１９号公報）は、有機色素（シアニン色素）のＪ会合体薄膜を形成する手法を記載している。すなわち、シアニン色素およびシリカのゾル溶液を用いて、Ｊ会合体薄膜を形成している。
　この技術では、薄膜中のシアニン色素の濃度がシリカによって薄められることで、光情報記録媒体用の色素薄膜として十分な色素物性を得ることができないため、光情報記録媒体用としては不適切なものとなっている。すなわち、この技術を光情報記録媒体に応用することは困難である。
【００１２】
　特許文献２（特開２０００−１５１９０４号公報）は、有機色素（シアニン色素）のＪ会合体薄膜を形成する手法が記載されている。すなわち、シアニン色素および高分子材料の高粘度溶液をラビング処理してＪ会合体薄膜を作成している。
　この技術では、薄膜中のシアニン色素の濃度が高分子材料によって薄められることで、光情報記録媒体用の色素薄膜として十分な色素物性を得ることができないため、光情報記録媒体用としては不適切なものとなっている。またラビング処理に必要な熱（温度１３０℃）を基板２のポリカーボネートに加えると基板２の変形が生じてしまう。すなわち、この技術を光情報記録媒体に応用することは困難である。
【００１３】
　特許文献３（特開２００１−３０５５９１号公報）は、有機色素（スクアリリウム色素）のＪ会合体薄膜を形成する手法が記載されている。すなわち、Ｊ会合体薄膜を形成しやすいスクアリリウム色素を用い、スピンコート法で塗布してＪ会合体薄膜を作成している。
　この特許文献３では、スクアリリウム色素は有機溶剤に対するその溶解性が乏しい点が特徴として挙げられ、光情報記録媒体の基板２の材料であるポリカーボネートを侵食しない溶剤に対しての溶解性を確保しにくいという欠点がある。すなわち、光情報記録媒体用の色素薄膜として十分な厚さを得ることが困難である。また、溶解性を確保するため、スクアリリウム色素分子に適当な置換基を化学装飾すると、Ｊ会合体薄膜の形成に影響を及ぼすため、設計する上で溶解性および会合性を考慮しなければならない複雑さがある。すなわち、この技術を光情報記録媒体に応用することは困難である。
【００１４】
　なお、特許文献４（特許３４２９５２１号公報）は、ＬＢ膜を光記録層３用の材料として用いている。すなわち、フォトクロミック色素を含む色素皮膜を形成した基板２を用いており、この基板２は、遠赤外線を放射するセラミック基板である。このフォトクロミック材料が色素の分子会合体であり、スピロピランＪ会合体薄膜であることを特徴とする光情報記録媒体が開示されている。このフォトクロミック色素を含む色素皮膜に、数種類のシアニン色素および特別な脂肪酸を適当な混合比で混ぜたクロロホルム溶液を、水面上に展開圧縮して分子配向制御した単分子膜を形成し、基板２に付着させたものである。
　この技術では、無蛍光ガラス基板の表面にトリメチルクロロシランにより疎水処理した基板を作成し、この基板上に上記分子配向制御した単分子膜を垂直浸漬法により片面二十層累積吸着させたものであるが、実際に光情報記録媒体に用いる色素薄膜としては、十分な厚さを持たせることが困難であるとともに、ＬＢ法を現在の光情報記録媒体に応用することは非常に困難である。
【００１５】
　Ｊ会合体薄膜は、高屈折率を得ることが可能で、ＨＤ　ＤＶＤ−Ｒ　１、Ｂｌｕｅ−ｒａｙ　Ｄｉｓｃ−Ｒ　２０の光記録層３として有用であるにもかかわらず、簡便かつ制御が容易な形成手法が確立されていないのが現状である。ＬＢ法やＤｉｐ法では、その作成が比較的容易ではあっても、高度の制御技術が必要であったり、均一な薄膜を安定して得ることができないという問題がある。一方、スピンコート法は薄膜を容易に形成することが可能ではあるが、このスピンコート法によるＪ会合体薄膜の作成が困難であるという問題がある。」
　
（２）「【発明が解決しようとする課題】
【００１７】
　
本発明は以上のような諸問題にかんがみなされたもので、色素分子のＨ会合体による均一な薄膜を形成可能なモノ（アザ）メチン化合物色素のＨ会合体を直接形成するだけで他の補助手段を設けることなく光学特性を改善できる光情報記録媒体
を提供する
【００１８】
　また、本発明は、高屈折率を有し良好な光学特性を備えた薄膜を形成可能な光情報記録媒体およびその製造方法を提供することを課題とする。
　また、本発明は、簡易な手法（スピンコート法）でＨ会合体による光記録層を形成可能な光情報記録媒体およびその製造方法を提供することを課題とする。
　また、本発明は、ポリカーボネートなど基板の材料を侵すことがない溶剤で色素材料を塗布可能な光情報記録媒体およびその製造方法を提供することを課題とする。
　また、本発明は、光記録層の薄膜内の構成成分が色素材料を主材料とし、高速記録、高密度記録に適した、高感度および短マーク記録能力に優れた光情報記録媒体およびその製造方法を提供することを課題とする。【課題を解決するための手段】
【００１９】
　本発明者らは、鋭意研究の結果、従来のＣＤ−ＲやＤＶＤ−Ｒ／＋Ｒでは色素分子のアモルファス薄膜を用いており、分子はランダムに配向した薄膜を形成しており、ランダムに分子が配向した薄膜では分子間の相互作用は弱く、ブロードな吸収スペクトルを示すが、
Ｈ会合体では分子間相互作用により分子同士が規則的に配列した状態で微小な分子集合体を形成している
吸収スペクトルは半値幅が狭く、
吸光度が大きくなる
このためＨ会合体の薄膜を作成することにより高いｎと低いｋとを有する色素薄膜を形成
Ｈｉｇｈ　ｔｏ　Ｌｏｗ型光情報記録媒体の実現や、記録レーザー光照射に伴う会合体の破壊による記録を行うことにより分解に伴う発熱を低減し、熱干渉を抑制
　Ｊ会合体は古くから知られており、上述したように、高濃度の溶液中で形成したり、あるいは薄膜では、ＬＢ膜などの強制的に分子を配列させる手法などがとられてきたため、実用レベルの光記録ディスクに用いることができなかったが、最近になり、たとえばインドレニン系シアニン色素の２本のＮ−アルキル鎖末端をスルホン酸基で置換するとことによりスピンコート法でＪ会合体薄膜を形成することが可能となってきた（特開２００５−７４８７２号公報、特願２００４−１０１４４２明細書（本願出願人）が、モノ（アザ）メチン化合物の色素について、スピンコート法を採用することにより均一な薄膜を簡便に塗布形成可能とすること、
塩基性化合物の添加によりＨ会合体を形成可能な色素材料を用いて
高屈折率
を得ること、この色素材料としては、溶解性の良好な
モノ（アザ）メチン化合物
を用いて基板を侵すことがない溶剤を採用可能とすること、かくして記録前後で屈折率の差が大きく、色素の分解が吸熱反応である色素を用いることができる
　
（３）「【発明の効果】
【００２２】
　本発明による光情報記録媒体およびその製造方法においては、上記一般式〔化１〕、〔化２〕に示すモノ（アザ）メチン化合物という特定の色素材料と塩基性化合物を含有する色素膜を光記録層に有するので、スピンコート法という簡易な手法であっても色素分子のＨ会合による均一な薄膜を形成することができる。Ｈ会合により４００ｎｍより短波長に吸収ピークを有し、高屈折率を持つ薄膜を形成することができる。したがって、色素分子のＨ会合に由来する光吸収により、会合色素の会合を崩すように熱分解させることにより分解発熱を低減でき、記録前後の屈折率差を生じやすくすることができる。しかも、
このＨ会合色素の熱分解は吸熱反応であり
　すなわち、高屈折率および記録前後における屈折率差などの優れた光学特性、および吸熱反応という熱特性を有する記録材料薄膜を均一に形成することができるとともに、スピンコート法という簡易な手法で上記会合体薄膜を形成し、従来の工程を改造することなく、優れた特性を持つ光情報記録媒体を得ることができる。
　さらに溶解性の良好なモノ（アザ）メチン色素化合物を用いることにより、基板を侵すことがない２，２，３，３−テトラフルオロ−１−プロパノール（ＴＦＰ）などの溶剤で色素材料を塗布することができる。」
　
（４）「【００５２】
　（実施例６）
　実施例１において、化合物Ｉの代わりに
下記〔化１６〕のモノアザメチンシアニン化合物（化合物ＶＩ）
下記〔化１７〕の塩基性化合物（塩基）
【００５３】
【化１６】
【００５４】
【化１７】
【００５５】
　図１０では、点線（薄膜（上記〔化１７〕の塩基）（添加なし））に比べて、実線（薄膜（上記〔化１７〕の塩基）（１倍））ではピークが短波長側に移動し、Ｈ会合の特徴である短波長化していることがわかる。
【００５６】
　（
実施例７
　
実施例１で用いた化合物Ｉに水酸化テトメチルアンモニウム及び溶剤を添加して得られるモノメチン色素組成物の薄膜（Ｈ会合性モノメチン色素薄膜）をＨＤ　ＤＶＤ−Ｒ　１の光記録層３に応用した
　上記〔化９〕のモノメチンシアニン化合物（化合物Ｉ）を２．０ｇ量りとり、２，２，３，３−テトラフルオロ−１−プロパノール１００ｍＬに溶解し、さらに水酸化テトラメチルアンモニウムの１０％メタノール溶液を０．８３ｍＬ（２倍（化合物Ｉの１モルに対してＯＨ- がモル比で２）加え、化合物Ｉについて２０ｇ／Ｌの溶液を調製した。なお、下記〔化１８〕の化合物ＶＩＩを光安定剤として重量比で３０％添加した。なお、他のアミニウム系、ジイモニウム系安定剤も使用できる。
　ポリカーボネート製で、ピッチが０．４０μｍ間隔で刻んであるプリグルーブ７を有する外径１２０ｍｍ、厚さ０．６ｍｍの円盤状の基板２に、この塗布溶液の１ｍＬを所定の回転数でスピンコート法により塗布し、均一なＨ会合体薄膜を得た。
　この色素を塗布した透明基板２を温度８０℃で３０分間熱処理し、残留している余分な溶剤、水成分を揮発処理して、色素面（光記録層３）を形成した。
　さらに、この光記録層３の上に銀（Ａｇ）をスパッタリングし、厚さ１００ｎｍの光反射層４を形成した。
　なお、基板２の周縁部に飛び散った色素をメタノールで洗浄して洗い流した。
　さらに、光反射層４の上に、紫外線硬化型の樹脂接着剤ＳＤ−３１８（大日本インキ化学工業製）をスピンコートしたのち、これに紫外線を照射して硬化させ、保護層５を形成した。
　この保護層５の表面に紫外線硬化樹脂接着剤を塗布し、上述と同じ材質および形状（厚さ０．６ｍｍ、外径１２０ｍｍ）のダミー基板６を貼り合わせ、この接着剤に紫外線を照射して硬化させて接着し、ＨＤ　ＤＶＤ−Ｒ　１（ＨＤ　ＤＶＤ追記型）を作成した。
【００５７】
【化１８】
・・・（略）・・・
【００５８】
　かくして、化合物Ｉと水酸化テトラメチルアンモニウムを含有するモノメチン色素組成物により、均一なモノメチンシアニン化合物色素のＨ会合体薄膜を光記録層３に持つＨＤ　ＤＶＤ−Ｒ　１を得た。
　また、比較例１で用いた化合物Ｘを用いて、上述と同様にして光記録層３を形成し、ＨＤ　ＤＶＤ−Ｒ　１を得た。
　上記〔表１〕は、それぞれのＨＤ　ＤＶＤ−Ｒ　１（化合物Ｉの代わりに化合物ＩＩを用いた以外は実施例７と同様にして作製したＨＤ  ＤＶＤ−Ｒ）（実施例）と、化合物Ｘを用いたもの（比較例）の電気特性評価結果を示すものであって、化合物ＩＩと水酸化テトラメチルアンモニウムを含有するモノメチン色素組成物による光記録層３を有するＨＤ　ＤＶＤ−Ｒ　１の方が記録に必要なパワーが低いため記録感度はより良好であり、最短マーク長のＣ／Ｎレベルが改善し、また、ランダム記録信号記録時のシンメトリも低パワーで達成可能である。
【００５９】
　（
実施例８
　
実施例７において、化合物Ｉの２．０ｇの代わりに、実施例６で用いた化合物ＶＩを同じモル数になるように用い、上記〔化１７〕の塩基を１倍用いたこと以外は同様にして、均一なモノアザメチンシアニン化合物色素のＨ会合体薄膜を光記録層３にもつＨＤ　ＤＶＤ−Ｒ　１（ＨＤ  ＤＶＤ追記型）を作成した
　上記〔表１〕の化合物ＩＩを用いたＨＤ　ＤＶＤ−Ｒ　１の電気特性評価結果に準じた結果が得られ、化合物ＶＩと上記〔化１７〕の塩基を含有するモノアザメチン色素組成物による光記録層３を有するＨＤ　ＤＶＤ−Ｒ　１の方が、化合物Ｘを用いたものよりも記録に必要なパワーが低いため記録感度はより良好であり、最短マーク長のＣ／Ｎレベルが改善し、また、ランダム記録信号記録時のシンメトリも低パワーで達成可能である。
【００６０】
　
化合物
ＶＩ
と
上記〔化１７〕の化合物
とを実施例
８の場合に準じて用い、
Ｂｌｕｅ−ｒａｙ  Ｄｉｓｃ−Ｒ（Ｂｌｕ−ｒａｙ追記型）２０を作成しても、実施例
８のＨＤ　ＤＶＤ−Ｒ　１（ＨＤ  ＤＶＤ追記型）に準じた結果が得られる
　
（５）図２から、光記録層３と保護層５とは、他の層を介さず直接接しており、その界面が第３の層界２５をなしていることが見てとれる。
　
（６）上記（１）ないし（５）から、引用例には、
「厚さ１．１ｍｍの透光性の基板と、この基板上に形成した光反射層と、この光反射層の上に形成した、色素が高パワーのレーザー光照射により分解することにともなってその光学物性が変化することにより記録が行われる色素薄膜を有する光記録層と、この光記録層の上に他の層を介さずに形成した保護層と、この保護層の上に形成した接着層と、接着層の上に形成した厚さ０．１ｍｍのレーザー光を透過する透光性のカバー層と、を有し、
　また、前記接着層を設けず、前記保護層が接着層を兼用して、前記保護層の上に前記カバー層を設けてもよく、
　前記基板にはスパイラル状にプリグルーブを形成し、前記カバー層側からレーザー光を照射したときに、前記光記録層がこのレーザー光のエネルギーを吸収することにより発熱あるいは吸熱して熱分解することによって記録ピットを形成する、
　波長４０５ｎｍの青色レーザー光により高密度かつ高速で記録・再生を行うＢｌｕｅ−ｒａｙ　Ｄｉｓｃ−Ｒにおいて、
　未記録部分では、再生用レーザーによる照射光と反射膜からの戻り光とが干渉した光の強度の照射光強度に対する割合である反射率の大きい信号光が検出され、記録部分では、色素の分解により色素の屈折率が低下して反射率が小さくなり弱くなった反射光が記録信号として検出される、反射率が記録前は高く記録後は低くなることで信号を記録する記録原理であるＨｉｇｈ　ｔｏ　Ｌｏｗ型記録で高速記録を行うには、記録パワーを高めなければならず、光記録層に記録時に発生する単位時間あたりの熱量が大きくなり、熱ひずみの問題が顕在化し、記録ピットがばらつくため、高速記録に対応することができる高感度の色素材料、つまり、屈折率ｎが高く、消衰係数ｋが低く、高い吸光係数を有し、屈折率を上げるためには色素の成膜時の分子の集合度合いで決まる半値幅の制御が重要なので吸収スペクトルの半値幅が小さい色素材料が、また、Ｈｉｇｈ　ｔｏ　Ｌｏｗ型とは逆の記録特性を有するＬｏｗ　ｔｏ　Ｈｉｇｈ型記録の高速記録では、色素分解に伴う発熱量が大きいことから、記録ピットが肥大化する熱干渉により高品位の記録が行えないので、分解に伴う発熱量が低い色素が、それぞれ求められているところ、
　吸収最大波長λmaxの短波長化に伴いモル吸光係数εが小さくなるため青色レーザー光に対して高いモル吸光係数εをもつ材料は少ないので、
　適切な半値幅を示す材料を用いることで高屈折率を有する材料を確保するため、
　分子間相互作用により分子同士が規則的に配列した状態で微小な分子集合体を形成しているため吸収スペクトルの半値幅が狭く、そのため吸光度が大きく、かつ、熱分解が吸熱反応であるＨ会合体を採用し、
　塩基性化合物の添加によりＨ会合体を形成可能な色素材料であって、溶解性が良好のため基板を侵すことがない溶剤が採用可能となり、高屈折率が得られるため記録前後で屈折率の差が大きく、色素の分解が吸熱反応である下記〔化１６〕のモノアザメチンシアニン化合物と、下記〔化１７〕の塩基を用いて、均一なモノアザメチンシアニン化合物色素のＨ会合体薄膜を作成することにより、高い屈折率ｎと低い消衰係数ｋとを有する色素薄膜を光記録層として形成し、
　Ｈｉｇｈ　ｔｏ　Ｌｏｗ型の高速記録と、Ｌｏｗ　ｔｏ　Ｈｉｇｈ型記録における、色素分解に伴う発熱低減及び熱干渉の抑制を実現した、
　Ｂｌｕｅ−ｒａｙ  Ｄｉｓｃ−Ｒ。
〔化１６〕
〔化１７〕
」の発明（以下「引用発明」という。）が記載されているものと認められる。
　
４　対比
　本願発明と引用発明を対比する。
（１）引用発明の「『スパイラル状』の『プリグルーブ』」、「厚さ１．１ｍｍの透光性の基板」、「基板上に形成した光反射層」、「光反射層の上に形成した、色素が高パワーのレーザー光照射により分解することにともなってその光学物性が変化することにより記録が行われる色素薄膜を有する光記録層」、「この光記録層の上に他の層を介さずに形成した保護層」、「『接着層を設』けず、『前記保護層の上に』設けた『厚さ０．１ｍｍのレーザー光を透過する透光性のカバー層』」、「Ｂｌｕｅ−ｒａｙ　Ｄｉｓｃ−Ｒ」及び「『色素』、『モノアザメチンシアニン化合物色素』」は、それぞれ、本願発明の「螺旋状の案内溝」、「基板」、「前記基板の一方の面上に形成された反射層」、「前記反射層上に形成された記録層」、「『前記記録層上に直接形成』された『保護層』」、「前記保護層上に直接形成された光透過層」、「光情報記録媒体」及び「有機色素」に相当する。
　
（２）引用発明の「螺旋状の案内溝（スパイラル状のプリグルーブ）」は、「基板」に形成されているから、引用発明の「基板」と本願発明の「基板」とは「一方の面に螺旋状の案内溝を有する」点で一致する。
　
（３）引用発明の「記録層」は、光反射層の上に形成した、色素が高パワーのレーザー光照射により分解することにともなってその光学物性が変化することにより記録が行われる色素薄膜を有するから、本願発明の「記録層」と、「有機色素を含んで」いる点で一致する。
　
（４）上記（１）ないし（３）から、本願発明と引用発明とは、
「一方の面に螺旋状の案内溝を有する基板と、前記基板の一方の面上に形成された反射層と、前記反射層上に形成された記録層と、前記記録層上に直接形成された保護層と、前記保護層上に形成された光透過層と、を有する光情報記録媒体において、
　前記記録層は有機色素を含んでいる、
光情報記録媒体。」である点で一致し、次の点で相違する。
　
相違点１：
　前記「保護層」が、
　本願発明では「酸化物、硫化物、窒化物またはそれらの混合物のいずれかの無機化合物からなる」のに対して、
　引用発明では無機化合物ではない点。
　
相違点２：
　前記「有機色素」が分解するときの熱量が、
　本願発明では「−１〜８ｃａｌ／ｇ」の範囲内であるのに対し、
　引用発明では、〔化１６〕のモノアザメチンシアニン化合物が分解するときの熱量は、平成２５年７月１２日付け電話応対によると、およそ−３０ｃａｌ／ｇであるから、「−１〜８ｃａｌ／ｇ」の範囲外である点。
　
相違点３：
　前記「光透過層」が、
　本願発明では、「硬化性樹脂」からなり、２５℃での弾性率が「４０ＭＰａ以上」であるのに対し、
　引用発明では、硬化性樹脂からなるか否かも、２５℃での弾性率が４０ＭＰａ以上であるか否かも不明である点。
　
５　判断
（１）相違点１について
　ア　酸化物、硫化物、窒化物またはそれらの混合物の無機化合物からなる保護層を設けた光情報記録媒体は、本願出願前に周知であり（以下、「周知技術１」という。例．特開２００８−１７１５３５号公報（【００２３】、【００５０】の「ＺｎＳ−ＳｉＯ2からなる第２誘電体層」参照。）、特開２００５−３２７４１４号公報（【０１０２】、【０１０３】、【０１１０】、【０１２０】の「酸化物、窒化物、炭化物又はこれらの混合物、並びに、硫化物、酸硫化物、フッ化物又はこれらの混合物を用いて形成された第２保護層」参照。）、特開２００４−２４１１０３号公報（【００６７】、【００６８】の「Ｔａ2Ｏ5又はＴｉＯ2を主成分として含む第一の誘電体層１５」参照。））、周知技術１によれば、水分や酸素等の透過を防ぐことができ（上記特開２００８−１７１５３５号公報【００２３】、上記特開２００５−３２７４１４号公報【０１０２】参照。）、あるいは、長期間にわたって、記録層に記録されたデータの劣化を防止することができる（上記２００４−２４１１０３号公報【００６７】参照。）ことが当業者に自明の効果である。
　
　イ　上記アからみて、引用発明において、前記「保護層」を「酸化物、硫化物、窒化物またはそれらの混合物の無機化合物」で構成すること、すなわち、引用発明において、相違点１に係る本願発明の構成となすことは、当業者が周知技術１に基づいて適宜なし得た程度のことである。
　
（２）相違点２について
　ア　本願の発明の詳細な説明には、本願発明の「有機色素は分解するときの熱量が−１〜８ｃａｌ／ｇであ」る点に関して、次の記載がある。
（ア）「本発明では、一方の面に螺旋状の案内溝を有する基板と、前記基板の一方の面上に形成された反射層と、前記反射層上に形成された記録層と、前記記録層上に直接形成された無機化合物からなる保護層と、前記保護層上に直接形成された光透過層と、を有する光情報記録媒体において、前記記録層は有機色素を含んでおり、前記有機色素は
分解するときの熱量が−１〜８ｃａｌ／ｇ
（イ）「
保護層と光透過層との間の剥離は、有機色素の分解するときの発熱を小さくして保護層の変形を抑制することによって防止することができる
分解するときの熱量が−１〜８ｃａｌ／ｇ
（ウ）「記録層５に用いられる有機色素は、
分解するときの熱量が１０ｃａｌ／ｇ以下
分解するときの熱量が８ｃａｌ／ｇ
分解するときの熱量が−１ｃａｌ／ｇ
分解するときの熱量が１０ｃａｌ／ｇ以下
分解するときの熱量が１０ｃａｌ／ｇを超え
分解するときの熱量が１０ｃａｌ／ｇ以下
（エ）「（実施例１）中心部分に貫通孔を有し、かつトラックピッチ０．３２μｍ、溝幅１８０ｎｍ、溝深さ３２ｎｍの案内溝を有する外径１２０ｍｍ、厚さ１．１ｍｍの円板状のポリカーボネート製の基板を、射出成形によって作成した。この基板の案内溝が形成された面にＡｇ合金をスパッタリングして６０ｎｍの厚さの反射層を形成した。その後図４に示す化学式で表される有機色素（
分解熱量８ｃａｌ／ｇ
（オ）「（実施例２）記録層に用いる有機色素を図５に示す化学式で表される有機色素（
分解熱量−１ｃａｌ／ｇ
（カ）「（実施例３）記録層に用いる有機色素を図５に示す化学式で表される有機色素と図６に示す化学式で表される有機色素とを７０：３０で混合したもの（混合物の
分解熱量８ｃａｌ／ｇ
（キ）「（比較例１）
　記録層に用いる有機色素を図６に示す化学式で表される有機色素（
分解熱量２０ｃａｌ／ｇ
（ク）「（比較例２）
　記録層に用いる有機色素を図７に示す化学式で表される有機色素（
分解熱量３０ｃａｌ／ｇ
（ケ）「以上の結果より、
記録層に分解時の熱量が１０ｃａｌ／ｇ以下の有機色素を用いた光情報記録媒体であれば、保護層の変形を抑制して、保護層と光透過層との剥離を防止することができる
　
　イ　本願発明において、分解するときの熱量が−１〜８ｃａｌ／ｇの範囲内の有機色素を用いている技術上の意義は、上記アの記載からみて、光情報記録媒体に用いる有機色素を、その分解するときの発熱が１０ｃａｌ／ｇ以下と小さいものにして保護層の変形を抑制することによって、保護層と光透過層との間の剥離を防止することにあると解される。
　してみると、引用発明の「有機色素（モノアザメチンシアニン化合物色素）」が分解するときの熱量はおよそ−３０ｃａｌ／ｇであるから、引用発明のものも、保護層の変形を抑制して、保護層と光透過層との剥離を防止することができるものであると解される
　一方、有機色素の分解するときの熱量が１０ｃａｌ／ｇ以下である限りにおいて、その範囲を本願発明で「−１〜８ｃａｌ／ｇ」に限定した点に、設計上の事項を超える技術上の意義はみいだせない。
　したがって、有機色素の分解するときの熱量が１０ｃａｌ／ｇ以下である限りにおいて、その範囲を本願発明で「−１〜８ｃａｌ／ｇ」に限定した点は、当業者が適宜決定することができた設計上の事項にすぎない。
　
（３）相違点３について
　ア　硬化性樹脂からなる光透過層を有する光情報記録媒体であって、光透過層の２５℃での弾性率が４０ＭＰａ以上のものは、本願出願前に周知である（以下、「周知技術２」という。例．特開２００６−３１３６１２号公報（【００６８】〜【００７２】参照。）、特開２００７−２９４０７６号公報（【００４５】〜【００４９】参照。）、国際公開第２００７／１１４２８５号（［００４５］〜［００４９］参照。））。
　
　イ　引用発明において、前記「光透過層（カバー層）」を、２５℃での弾性率が４０ＭＰａ以上である硬化性樹脂となすこと、すなわち、引用発明において、上記相違点４に係る本願発明の構成となすことは、当業者が周知技術２に基づいて適宜なし得た程度のことである。
　
（４）効果について
　本願発明の奏する効果は、引用発明の奏する効果、周知技術１の奏する効果及び周知技術２の奏する効果から当業者が予測することができた程度のことである。
　
（５）まとめ
　したがって、本願発明は、当業者が引用例に記載された発明、周知技術１及び周知技術２に基づいて容易に発明をすることができたものである。
　
６　むすび
　本願発明は、以上のとおり、当業者が引用例に記載された発明、周知技術１及び周知技術２に基づいて容易に発明をすることができたものであるから、特許法第２９条第２項の規定により特許を受けることができない。
　よって、結論のとおり審決する。